THF 중 ( R ) - 2 - 아미노 - 5 -[ 4 -( tert - 부틸 - 디 메틸 - 실라 닐 옥시 ) - 페닐 ] - 펜 탄산 아미드 ( 7 . 74 g , 24 mmol ) 의 용액 을 5 ℃ 에서 교반 하 고 , 보란 ( THF 중 1 M 용액 96 mL , 96 mmol ) 을 첨가 하 였 다 . 혼합물 을 5 ℃ 에서 균일 혼합물 이 수득 될 때 가지 교반 한 다음 , 실온 에서 30 분 동안 교반 하 고 , 35 ℃ 에서 3 시간 동안 교반 하 였 다 . 그 후 , 추가 의 보란 ( THF 중 1 M 용액 24 mL , 24 mmol ) 을 첨가 하 고 , 반응물 을 35 ℃ 에서 18 시간 동안 가열 하 였 다 . 그 후 , 추가 분량 의 보란 ( THF 중 1 M 용액 , 24 mmol ) 을 첨가 하 고 , 반응물 을 35 ℃ 에서 24 시간 더 가열 하 였 다 . 그 후 , 반응물 을 10 ℃ 로 냉각 시키 고 , - 5 ℃ 의 MeOH ( 50 ml ) 에 적가 함 으로써 켄 칭 시켰 다 . 실온 으로 가온 시킨 후 , 용매 를 진 공하 에 제거 하 여 , 황색 오일 을 수득 하 였 다 . 상기 오일 을 MeOH ( 250 ml ) 에 용해 시키 고 , SCX - 2 실리카 ( 180 g , 0 . 63 mmol / g , 120 mmol ) 를 첨가 하 였 다 . 실리카 현탁액 을 18 시간 동안 진탕 시키 고 , 상기 실리카 를 여과 에 의해 제거 하 고 , MeOH ( 3 x 100 ml ) 로 세척 한 다음 , MeOH 중 7 M NH 3 에 현 탁 시키 고 , 18 시간 동안 진탕 시켰 다 . 실리카 를 여과 에 의해 제거 하 고 , MeOH 중 7 M NH 3 를 진 공하 에 제거 하 여 , 표제 화합물 을 황색 오일 로서 수득 하 였 다 . [ M + H ] + 195